(57)【要約】【課題】金属、有機物、無機質基材等の被着体との密着性を有し、防錆性能に優れた、多用途対応水系プライマー及びそれを用いた塗膜を提供する。【解決手段】エマルション樹脂及び防錆顔料を含む多用途対応水系プライマーにおいて、エマルション樹脂の含有量が２０質量％以上であり、前記エマルション樹脂のガラス転移温度（以下、Ｔｇと略す）が１０〜３０℃であり、前記エマルション樹脂の重量平均分子量が２０，０００〜１００，０００であり、前記エマルション樹脂の固形分濃度が５１〜５４質量％である、多用途対応水系プライマー。【選択図】なし【特許請求の範囲】
【請求項１】
エマルション樹脂及び防錆顔料を含む多用途対応水系プライマーにおいて、エマルション樹脂の含有量が２０質量％以上であり、前記エマルション樹脂のガラス転移温度（以下、Ｔｇと略す）が１０〜３０℃であり、前記エマルション樹脂の重量平均分子量が２０，０００〜１００，０００であり、前記エマルション樹脂の固形分濃度が５１〜５４質量％であることを特徴とする多用途対応水系プライマー。
【請求項２】
防錆顔料が、リンモリブデン酸アルミニウム、リン酸アルミニウム亜鉛、リン酸マグネシウム、リン酸カルシウム、リン酸亜鉛、シアナミド亜鉛カルシウムのいずれかであることを特徴とする請求項１に記載の多用途対応水系プライマー。
【請求項３】
エマルション樹脂の含有量が、２０〜５０質量％であることを特徴とする請求項１または２に記載の多用途対応水系プライマー。
【請求項４】
防錆顔料の含有量が、１〜１０質量％であることを特徴とする請求項１〜３のいずれかに記載の多用途対応水系プライマー。
【請求項５】
構築物の少なくとも一部に用いられる塗膜において、請求項１〜４のいずれかに記載の多用途対応水系プライマーを構築物に塗布乾燥してなる塗膜。
【発明の詳細な説明】
【技術分野】
【０００１】
本発明は、多用途対応水系プライマー及びそれを用いた塗膜に関する。
【背景技術】
【０００２】
塗料を金属や無機質基材等の下地に塗装する場合には塗料と下地との相性不良や接着不良を防止する方法として、従来よりプライマーを使用してきた。例えば特開２００２−５０１１００号公報のようにフェノール樹脂前駆物質と改質材を用いて金属との密着を得ているが、臭気と環境適応に問題があった。また、特開２００７−９１９９９号公報のように水分散性イソシアネートを用いて屋根、壁等の無機質基材との密着を得ているが、実用にはいたっていない。
【先行技術文献】
【特許文献】
【０００３】
【特許文献１】特開２００２−５０１１００号公報
【特許文献２】特開２００７−９１９９９号公報
【発明の概要】
【発明が解決しようとする課題】
【０００４】
以上のように従来はフェノール樹脂前駆物質や水分散性イソシアネートのように樹脂と硬化剤を混合して用いる、いわゆる２液タイプの構成により金属や無機質基材との密着性を得るという観点からそれぞれ研究開発がなされているが、多用途対応水系プライマーにおいて、エマルション樹脂に防錆顔料を含有している１液水系プライマーを用いて金属、有機物、無機質基材を問わず多くの被着体との密着性を有し、防錆性能を得た塗料についてはまだ提案されていない。
本発明は、金属、有機物、無機質基材等、多くの被着体との密着性を有し、防錆性能に優れた、多用途対応水系プライマー及びそれを用いた塗膜を提供するものである。
【課題を解決するための手段】
【０００５】
前記の問題に鑑み鋭意研究の結果、特定のエマルション樹脂に防錆顔料を用いることにより多用途に使用できる水系プライマーを得ることが可能となり、本発明を完成するに至った。
本発明は次のものに関する。
（１）  エマルション樹脂及び防錆顔料を含む多用途対応水系プライマーにおいて、エマルション樹脂の含有量が２０質量％以上であり、前記エマルション樹脂のガラス転移温度（以下、Ｔｇと略す）が１０〜３０℃であり、前記エマルション樹脂の重量平均分子量が２０，０００〜１００，０００であり、前記エマルション樹脂の固形分濃度が５１〜５４質量％であることを特徴とする多用途対応水系プライマー。
（２）  防錆顔料が、リンモリブデン酸アルミニウム、リン酸アルミニウム亜鉛、リン酸マグネシウム、リン酸カルシウム、リン酸亜鉛、シアナミド亜鉛カルシウムのいずれかであることを特徴とする（１）に記載の多用途対応水系プライマー。
（３）  エマルション樹脂の含有量が、２０〜５０質量％であることを特徴とする（１）または（２）に記載の多用途対応水系プライマー。
（４）  防錆顔料の含有量が、１〜１０質量％であることを特徴とする（１）〜（３）のいずれかに記載の多用途対応水系プライマー。
（５）  構築物の少なくとも一部に用いられる塗膜において、（１）〜（４）のいずれかに記載の多用途対応水系プライマーを構築物に塗布乾燥してなる塗膜。
【発明の効果】
【０００６】
本発明により、金属、有機物、無機質基材等、多くの被着体との密着性を有し、防錆性能に優れた、多用途対応水系プライマー及びそれを用いた塗膜を提供することが可能となった。
【発明を実施するための形態】
【０００７】
本発明の多用途対応水系プライマーは、エマルション樹脂及び防錆顔料を含むものであり、そして、エマルション樹脂の含有量は、２０質量％以上である。さらに、エマルション樹脂の含有量は、３０質量％以上であることが好ましい。また、５０質量％以下であることが好ましい。
エマルション樹脂の含有量が、２０質量％未満では、金属、有機物、無機質基材に対する密着性が十分ではなく、また、５０質量％を超えると防錆顔料の効果が薄れ、防錆性が低下するおそれがある。
【０００８】
本発明に使用されるエマルション樹脂は、ガラス転移温度（以下、Ｔｇと略す）が１０〜３０℃の物である。また、エマルション樹脂の重量平均分子量は２０，０００〜１００，０００である。エマルション樹脂の固形分濃度は５１〜５４質量％である。
さらに、使用されるエマルション樹脂において、Ｔｇは、１５〜２５℃であることが好ましく、また、重量平均分子量は５００００〜７００００であることが好ましい。
Ｔｇが、１０℃未満では、塗膜が柔らかすぎるという不具合が、また、３０℃を超えると塗膜が硬くもろくなり、低温で造膜しにくいという不具合がある。また、重量平均分子量が、２０，０００未満では、塗膜が硬くもろくなるおそれが、また、１００，０００を超えると塗料粘度が高くなるおそれがある。
エマルション樹脂（エマルジョン樹脂）としては、例えば、乳化重合して得られるアクリル樹脂、アクリルスチレン樹脂、アクリルシリコン樹脂などを、水性媒体中に分散せしめることにより得ることができる。
また、前記エマルション樹脂として、リパクリル  ４１８２（ローム・アンド・ハースジャパン株式会社、製品名、固形分：５２質量％）、サイビノール  ＡＤ−８０１（サイデン化学株式会社、製品名、固形分：５０質量％）、サイビノール  Ｘ２０９−０６７Ｅー１（サイデン化学株式会社、製品名、固形分：５０質量％）などの市販品が使用できる。
なお、重量平均分子量は、ゲル浸透クロマトグラフィー（ＧＰＣ）で測定し、標準ポリスチレン換算した値である。
【０００９】
本発明に使用される防錆顔料としては、リンモリブデン酸アルミニウム、リン酸アルミニウム亜鉛、リン酸マグネシウム、リン酸カルシウム、リン酸亜鉛、シアナミド亜鉛カルシウムが挙げられ、中でもリン酸亜鉛、リン酸アルミニウム亜鉛が好ましく、リン酸亜鉛がより好ましい。本発明に使用される防錆顔料は粒径が１〜１５μｍであることが好ましい。防錆顔料の粒径が１μｍ未満であると十分な防錆性能が得られなく、１５μｍを超えると沈降しやすくなる傾向にある。
前記の防錆顔料の含有量は、多用途対応水系プライマーに対して、１〜１０質量％であることが好ましく、２〜８質量％であることがより好ましく、４〜６質量％であることがさらに好ましい。ここで、防錆顔料の含有量が１質量％未満であると防錆効果が少なく、１０質量％を超えると塗料バランスがくずれ、接着力、粘度、耐クラック性などが低下する傾向にある。
【００１０】
本発明の多用途対応水系プライマーには、一般に前述成分と共にその他の成分を充填又は混練して製造される。このような成分としては、顔料・染料、体質顔料、レベリング剤、分散剤、消泡剤、有機溶剤等がある。
【００１１】
本発明に使用される顔料としては、白色顔料や着色顔料がある。例えば、白色顔料として、二酸化チタン、亜鉛華、リトポン、鉛白等が挙げられ、着色顔料・染料として、黄鉛、チタニウムイエロー、酸化クロム、酸化鉄、群青、紺青、アントラキノン系、キナクリドン系、ペリレン系、イソインドリノン系、アゾ系、フタロシアニン系、カーボン等が挙げられる。また、必要に応じ蓄光顔料、蛍光顔料、夜光顔料等を単独、併用しても良い。顔料・染料の配合量は、多用途対応水系プライマーに対して、０．１〜４０質量％が好ましく、０．５〜２０質量％がより好ましく、１〜８質量％がさらに好ましい。０．１質量％未満では、隠ぺい力が低下するおそれがある。一方４０質量％を超えると、分散が困難になり、塗料粘度の上昇、流動性の悪化により塗装性が低下するおそれがある。
【００１２】
本発明に使用される体質顔料としては、炭酸カルシウム、沈降性バリウム、タルク、珪酸カルシウム等があげられる。体質顔料の配合量は、多用途対応水系プライマーに対して、５〜５０質量％が好ましく、１０〜４０質量％がより好ましく、２０〜３０質量％がさらに好ましい。５質量％未満では、物性改質や増量材としての効果が低下するおそれがある。一方５０質量％を超えると、分散が困難になり、塗料粘度の上昇、流動性の悪化により塗装性が低下するおそれがある。
【００１３】
レベリング剤としては種々のものがあげられ、ポリエーテル変性ポリジメチルシロキサン、ポリエステル変性メチルアルキルポリシロキサン、アルキル変性ポリメチルアルキルシロキサン、ポリオルガノシロキサンポリエーテルコポリマー、ポリオルガノシロキサン、アルコールアルコキシレート、アクリル系共重合物等があげられるが、ポリオルガノシロキサンポリエーテルコポリマーが好ましい。前記レベリング剤の配合量は多用途対応水系プライマーに対して０．０５〜５質量％が好ましく、０．０５〜４質量％がより好ましく、１〜２質量％がさらに好ましい。０．０１質量％未満ではレベリング性が劣る傾向にあり、一方５質量％を超えると、乾燥性、汚染性が劣る傾向にある。
【００１４】
消泡剤としては種々のものがあげられ、シリコーン系、変性シリコーン、特殊変性シリコーン、特殊シリコーン、フロロシリコーン、ポリシロキサン、有機変性ポリシロキサン等があげられるが、変性シリコーンが好ましい。前記消泡剤の配合量は多用途対応水系プライマーに対して０．１〜５質量％が好ましく、０．３〜４質量％がより好ましく、０．５〜３質量％がさらに好ましい。０．１質量％未満では、塗料の消泡性が低くなる。一方５質量％を超えると、消泡性は良好であるが、塗装時において塗膜表面にはじきや柚子肌現象が生じやすくなる。
【００１５】
分散剤としては種々のものがあげられ、ポリカルボン酸のアルキルアミン塩、アルキルアンモニウム塩、アルキロールアミノアマイド、ポリカルボン酸ポリアミノアマイド、アクリル系共重合物のアンモニウム塩、ポリカルボン酸ナトリウム塩、ポリカルボン酸アンモニウム塩、ポリカルボン酸アミノアルコール塩、ポリアミノアマイド系カルボン酸塩、ポリアミノアマイド系の極性酸エステル塩等があげられるが、ポリカルボン酸アンモニウム塩が好ましい。前記分散剤の配合量は多用途対応水系プライマーに対して０．１〜５質量％が好ましく、０．３〜４質量％がより好ましく、０．５〜３質量％がさらに好ましい。０．１質量％未満では、顔料の分散性が低くなる。一方５質量％を超えると、分散性は良好であるが、塗料の軟化、汚染性、耐水性が低下する。
【００１６】
有機溶剤としては特に制限はなく、具体的には、エチレングリコール、プロピレングリコール、メチルアルコール、エチルアルコール、イソプロピルアルコール、ｎ−ブチルアルコール等が挙げられる。これらは単独で用いても、２種類以上を併用してもよい。ただし、有機溶剤の選定は、顔料、分散剤等、他の材料との組み合わせにおいて適宜決められる。したがって、用いる有機溶剤に制限はないが、その系に適した有機溶剤を選定する。
【００１７】
多用途対応水系プライマー（塗料）の製造方法は特に制限はないが、一般的に、まず、顔料を分散させる。この製造方法として、通常、エマルション樹脂と顔料、水、有機溶剤、分散剤とを混合し、そして、この混合は、三本ロール、ボールミル、サンドミル、ビーズミル、ニーダー等の各種分散・混錬装置を用いて行うことができる。
【００１８】
防錆顔料は顔料分散時に加えてもよく、分散後に加えてもよい。同様に水及び有機溶剤も顔料の分散時に全量用いてもよく、水及び有機溶剤の一部を分散後に加えてもよい。ただし、水及び有機溶剤は、分散時のエマルション樹脂と顔料の全量１００質量部に対して、分散時に少なくとも２質量部以上用いることが好ましい。２質量部未満では、分散時の粘度が高すぎて、特にボールミル、サンドミル、ビーズミル等で分散する場合には分散が困難になる可能性がある。
【００１９】
次にこのようにして得られた多用途対応水系プライマーの塗布方法としては乾燥後の塗膜厚みが１００μｍ程度になるように、ハケ塗り、スプレー塗布が好ましい。また、塗布する対象物により、静電塗装、カーテン塗装、ロールコータ塗布、浸漬方法等も適用可能である。さらに塗布後、乾燥させて塗膜化させる方法については、自然乾燥、焼き付け等の方法を用いることができ、塗料性状等によって適宜選択される。
【００２０】
本発明の多用途対応水系プライマーの塗装における膜厚は一回の塗装において乾燥後の塗膜厚みが５０〜１５０μｍであることが好ましく、８０〜１２０μｍであることがより好ましい。５０μｍ未満では膜厚が薄いため密着性が低下する傾向にある。１５０μｍを超えると、密着性は良好であるが、上塗り基材の追従性が低下する傾向にある。
【００２１】
本発明の多用途対応水系プライマーは、建造物を構築するコンクリート、無機質材、鉄板、鋼板等の金属やそれらに何らかの処理をした基材などの構築物の少なくとも一部に塗装するのに好適である。よって、構築物の少なくとも一部に用いられる塗膜は、本発明の多用途対応水系プライマーを構築物に塗布乾燥して得られることが好ましい。
以上の方法により本発明の多用途対応水系プライマー及びそれを用いた塗膜が得られる。
【実施例】
【００２２】
以下、本発明を実施例により詳細に説明するが、本発明は実施例に何ら制限されるものではない。
実施例、比較例に示す配合で評価した。なお実施例中、特にことわりのないかぎり、「％」は「質量％」を、「部」は「質量部」を示す。
【００２３】
（実施例１）
下記に示すＡ〜Ｇの成分を、２５℃、２０分間、ビーズミルで混合し、本発明の多用途対応水系プライマー（塗料）を作製した。
Ａ成分；エマルション樹脂（固形分：５２質量％、Ｔｇ：２４℃、重量平均分子量：６００００、リパクリル  ４１８２：ローム・アンド・ハースジャパン株式会社、製品名）  ２０部
Ｂ成分；体質顔料（タンカル  ＮＳ−１００：日東粉化株式会社、製品名）  ４４部
Ｃ成分；消泡剤（ディスパービック０１９：ビックケミー株式会社、製品名）  ３部
Ｄ成分；分散剤（ディスパービック１９１：ビックケミー株式会社、製品名）  ３部
Ｅ成分；着色顔料（ＴＩＧ  Ｒ−９００：デュポン株式会社、製品名）  １８部
Ｆ成分；レベリング剤（ＢＹＫ−３３３：ビックケミー株式会社、製品名）  ２部
Ｇ成分；防錆顔料（リン酸亜鉛  粒径：４．０〜６．０μｍ、Ｚｉｎｋ  Ｐｈｏｓｐｈａｔｅ  ＰＺ２０：ＳＮＣＺ社（フランス）  製品名）  １０部
【００２４】
（実施例２）
下記に示すＡ〜Ｇの成分を、２５℃、２０分間、ビーズミルで混合し、本発明の多用途対応水系プライマー（塗料）を作製した。
Ａ成分；エマルション樹脂（固形分：５２質量％、Ｔｇ：２４℃、重量平均分子量：６００００、リパクリル  ４１８２：ローム・アンド・ハースジャパン株式会社、製品名）  ３０部
Ｂ成分；体質顔料（タンカル  ＮＳ−１００：日東粉化株式会社、製品名）  ４２部
Ｃ成分；消泡剤（ＦＳアンチフォーム０１３Ａ：ダウコーニングアジア株式会社、製品名）  １部
Ｄ成分；分散剤（ディスパービック１９１：ビックケミー株式会社、製品名）  １部
Ｅ成分；着色顔料（ＴＩＧ  Ｒ−９００：デュポン株式会社、製品名）  ２０部
Ｆ成分；レベリング剤（ペインタッド１９：ダウコーニングアジア株式会社、製品名）  １部
Ｇ成分；防錆顔料（リン酸亜鉛  粒径：４．０〜６．０μｍ、Ｚｉｎｋ  Ｐｈｏｓｐｈａｔｅ  ＰＺ２０：ＳＮＣＺ社  製品名）  ５部
【００２５】
（実施例３）
下記に示すＡ〜Ｇの成分を、２５℃、２０分間、ビーズミルで混合し、本発明の多用途対応水系プライマー（塗料）を作製した。
Ａ成分；エマルション樹脂（固形分：５２質量％、Ｔｇ：２４℃、重量平均分子量：６００００、リパクリル  ４１８２：ローム・アンド・ハースジャパン株式会社、製品名）  ５０部
Ｂ成分；体質顔料（タンカル  ＮＳ−１００：日東粉化株式会社、製品名）  ３３部
Ｃ成分；消泡剤（ＦＳアンチフォーム０１３Ａ：ダウコーニングアジア株式会社、製品名）  １部
Ｄ成分；分散剤（ディスパービック１９１：ビックケミー株式会社、製品名）  ２部
Ｅ成分；着色顔料（ＴＩＧ  Ｒ−９００：デュポン株式会社、製品名）  １０部
Ｆ成分；レベリング剤（ペインタッド１９：ダウコーニングアジア株式会社、製品名）  ３部
Ｇ成分；防錆顔料（リン酸亜鉛  粒径：４．０〜６．０μｍ、Ｚｉｎｋ  Ｐｈｏｓｐｈａｔｅ  ＰＺ２０：ＳＮＣＺ社  製品名）  １部
【００２６】
（実施例４）
下記に示すＡ〜Ｇの成分を、２５℃、２０分間、ビーズミルで混合し、本発明の多用途対応水系プライマー（塗料）を作製した。
Ａ成分；エマルション樹脂（固形分：５２質量％、Ｔｇ：２４℃、重量平均分子量：６００００、リパクリル  ４１８２：ローム・アンド・ハースジャパン株式会社、製品名）  ２０部
Ｂ成分；体質顔料（タンカル  ＮＳ−１００、日東粉化株式会社、製品名）  ３９．５部
Ｃ成分；消泡剤（ディスパービック０２４：ビックケミー株式会社、製品名）  ３部
Ｄ成分；分散剤（ディスパービック１９０：ビックケミー株式会社、製品名）  ２部
Ｅ成分；着色顔料（ＴＩＧ  Ｒ−９００：デュポン株式会社、製品名）  ３４部
Ｆ成分；レベリング剤（ＢＹＫ−３３３：ビックケミー株式会社、製品名）  １部
Ｇ成分；防錆顔料（リン酸亜鉛  粒径：４．０〜６．０μｍ、Ｚｉｎｋ  Ｐｈｏｓｐｈａｔｅ  ＰＺ２０：ＳＮＣＺ社  製品名）  ０．５部
【００２７】
（比較例１）
下記に示すＡ〜Ｆの成分を、２５℃、２０分間、ビーズミルで混合し、多用途対応水系プライマー（塗料）を作製した。
Ａ成分；エマルション樹脂（固形分：５２質量％、Ｔｇ：２４℃、重量平均分子量：６００００、リパクリル  ４１８２：ローム・アンド・ハースジャパン株式会社、製品名）  １０部
Ｂ成分；体質顔料（タンカル  ＮＳ−１００：日東粉化株式会社、製品名）  ４３部
Ｃ成分；消泡剤（ディスパービック０１９：ビックケミー株式会社、製品名）  ３部
Ｄ成分；分散剤（ディスパービック１５４：ビックケミー株式会社、製品名）  ３部
Ｅ成分；着色顔料（ＴＩＧ  Ｒ−９００：デュポン株式会社、製品名）  ３９部
Ｆ成分；レベリング剤（ＢＹＫ−３３３：ビックケミー株式会社、製品名）  ２部
【００２８】
（比較例２）
下記に示すＡ〜Ｇの成分を、２５℃、２０分間、ビーズミルで混合し、多用途対応水系プライマー（塗料）を作製した。
Ａ成分；エマルション樹脂（固形分：５２質量％、Ｔｇ：２４℃、重量平均分子量：６００００、リパクリル  ４１８２：ローム・アンド・ハースジャパン株式会社、製品名）  １５部
Ｂ成分；体質顔料（タンカル  ＮＳ−１００：日東粉化株式会社、製品名）  ３７部
Ｃ成分；消泡剤（ＦＳアンチフォーム０１３Ａ：ダウコーニングアジア株式会社、製品名）  ３部
Ｄ成分；分散剤（ディスパービック１８５：ビックケミー株式会社、製品名）  ４部
Ｅ成分；着色顔料（ＴＩＧ  Ｒ−９００：デュポン株式会社、製品名）  ３４部
Ｆ成分；レベリング剤（ペインタッド１９：ダウコーニングアジア株式会社、製品名）  ３部
Ｇ成分；防錆顔料（リン酸亜鉛  粒径：４．０〜６．０μｍ、Ｚｉｎｋ  Ｐｈｏｓｐｈａｔｅ  ＰＺ２０：ＳＮＣＺ社  製品名）  ４部
【００２９】
（密着性試験）
表１に示す、金属板（鉄板、亜鉛板、銅板、アルミ板、ステンレス板）及び無機質基材（ガルバリウム板、フェロコン（コンクリートに鉄粉を混入した極めて硬質の特殊なコンクリート）、カラークリート（乾く前に色のついた粉を撒きモルタルやコンクリートに色を付けたもの））に、フィルムアプリケーターを用いて、実施例１〜４及び比較例１〜２で作製した多用途対応水系プライマー（塗料）を、乾燥後の塗膜厚みが１００μｍになるように塗装し、密着性試験板を作製した。
上記の方法で作製した試験板を２３℃で５日間乾燥後、金属板は碁盤目試験法、無機質基材は井桁試験法を用いて密着性を評価した。剥離無しを○、剥離有りを×、若干剥離有りを△とした。結果を表１に示した。
【００３０】
（耐防錆性試験）
厚さ０．８ｍｍの鉄板に、フィルムアプリケーターを用いて、実施例１〜４及び比較例１〜２で作製した多用途対応水系プライマー（塗料）を、乾燥後の塗膜厚みが１００μｍになるように塗装し、耐防錆性試験板を作製した。
上記の方法で作製した試験板を２３℃で５日間乾燥後、塩水噴霧試験機にて７８ｈ試験（７８時間、２３℃、塩分濃度５質量％）を行い、サビ発生の度合いを目視により確認した。結果を表１に示した。
【００３１】
【表１】
2011088973.tif 000002
【００３２】
試験結果より、エマルション樹脂の含有量が２０質量％未満の場合（比較例１〜２）には、金属板、無機質基材との密着試験において、密着性が悪いことがわかった。
それに対し、エマルション樹脂の含有量が２０〜５０質量％、防錆顔料を１〜１０質量％使用した場合（実施例１〜３）は、金属板、無機質基材との密着性も良好であり、耐防錆試験において高い防錆性が得られている。なお、防錆顔料を０．５質量％使用した場合（実施例４）は、若干サビの発生は認められたが、金属板、無機質基材との密着性は、良好であった。
このように本発明になるエマルション樹脂の含有量が２０〜５０質量％、防錆顔料を１〜１０質量％含有した多用途対応水系プライマーは、金属板、無機質基材との密着性が良好であり、高い防錆性能が得られることを確認した。
【００３３】
よって、エマルション樹脂の含有量が２０質量％以上であり、防錆顔料を用いることにより、従来より問題となっていた金属板、無機質基材との密着性を改良し、塗布して形成された塗膜は錆びを抑制する防錆性能を有する多用途対応水系プライマーを提供することができる。